СУХАЯ КОМПОЗИЦИЯ БЕТОНА ИЛИ СТРОИТЕЛЬНОГО РАСТВОРА, СОДЕРЖАЩАЯ ПОРИСТЫЕ ГРАНУЛЫ

1. Сухая композиция бетона или строительного раствора, содержащая частицы-ядра, к поверхностям которых прикреплены частицы гидравлического вяжущего вещества, и отдельные частицы гидравлического вяжущего вещества, отличающаяся тем, что частицы-ядра состоят из инертного или пуццоланового материала и вместе с прикрепленным к ним вяжущим веществом образуют пористые гранулы, которые, в свою очередь, прикреплены к поверхности сухого заполнителя.
2. Композиция по п.1, отличающаяся тем, что частицы-ядра содержат метакаолин.
3. Композиция по п.1, отличающаяся тем, сухой заполнитель является известняком или другим камнем, или синтетическим заполнителем или их смесью, причем размер частиц заполнителя предпочтительно составляет от 0,1 до 16 мм, более предпочтительно от 0,3 до 6 мм.
4. Композиция по п.1, отличающаяся тем, что пористая структура гранул содержит оксид кальция (CaO), оставшийся при изготовлении, в количестве от 2 до 20% от общей массы гранулы, предпочтительно от 8 до 15%.
5. Композиция по п.2, отличающаяся тем, что пористая структура гранул содержит оксид кальция (CaO), оставшийся при изготовлении, в количестве от 2 до 20% от общей массы гранулы, предпочтительно от 8 до 15%.
6. Композиция по п.3, отличающаяся тем, что пористая структура гранул содержит оксид кальция (СаО), оставшийся при изготовлении, в количестве от 2 до 20% от общей массы гранулы, предпочтительно от 8 до 15%.
2
7. Композиция по п.1, отличающаяся тем, что пористая структура гранул содержит оксид натрия (NaO), оставшийся при изготовлении, в количестве от 0,5% до 5%, предпочтительно от 1% до 2%.
2
8. Композиция по п.2, отличающаяся тем, что пористая структура гранул содержит оксид натрия (NaO), оставшийся при изготовлении, в количестве от 0,5% до 5%, предпочтительно от 1% до 2%.
2
9. Композиция по п.3, отличающаяся тем, что пористая структура гранул содержит оксид натрия (NaO), оставшийся при изготовлении, в количестве от 0,5% до 5%, предпочтительно от 1% до 2%.
2
10. Композиция по п.4, отличающаяся тем, что пористая структура гранул содержит оксид натрия (NaO), оставшийся при изготовлении, в количестве от 0,5% до 5%, предпочтительно от 1% до 2%.
2
11. Композиция по п.5, отличающаяся тем, что пористая структура гранул содержит оксид натрия (NaO), оставшийся при изготовлении, в количестве от 0,5% до 5%, предпочтительно от 1% до 2%.
2
12. Композиция по п.6, отличающаяся тем, что пористая структура гранул содержит оксид натрия (NaO), оставшийся при изготовлении, в количестве от 0,5% до 5%, предпочтительно от 1% до 2%.
13. Композиция по п.1, отличающаяся тем, что частицы гидравлического вяжущего вещества прикреплены к частицам-ядрам при помощи пленки, образованной сополимером.
14. Композиция по п.1, отличающаяся тем, что гранулы прикреплены к поверхности сухого заполнителя при помощи пленки, образованной сополимером.
15. Композиция по п.13 или 14, отличающаяся тем, что сополимер образован из базового полимера, являющегося линейной поливалентной поликарбоновой кислотой, молекулярная масса которой предпочтительно составляет от 2000 до 4000 г/моль, наиболее предпочтительно приблизительно 4000 г/моль, и степень ее полимеризации равна 55.
16. Композиция по п.13 или 14, отличающаяся тем, что сополимер образован при помощи полиэтиленгликоля и полимеризованной малеиновой кислоты.
17. Композиция по п.15, отличающаяся тем, что сополимер образован при помощи полиэтиленгликоля и полимеризованной малеиновой кислоты.
18. Композиция по п.13 или 14, отличающаяся тем, что в процессе сушки сополимеры образуют пленку, растворимую в воде, если температура сушки ниже 100°C, предпочтительно приблизительно 50°C.
19. Композиция по п.17, отличающаяся тем, что в процессе сушки сополимеры образуют пленку, растворимую в воде, если температура сушки ниже 100°C, предпочтительно приблизительно 50°C.
20. Композиция по п.13, 14, 17 или 19, отличающаяся тем, что в процессе сушки сополимеры образуют пленку, не растворимую в воде, если температура сушки выше 100°C, предпочтительно приблизительно 110°C.
21. Композиция по п.15, отличающаяся тем, что в процессе сушки сополимеры образуют пленку, не растворимую в воде, если температура сушки выше 100°C, предпочтительно приблизительно 110°C.
22. Композиция по п.16, отличающаяся тем, что в процессе сушки сополимеры образуют пленку, не растворимую в воде, если температура сушки выше 100°C, предпочтительно приблизительно 110°C.
3
23. Композиция по п.13 или 14, отличающаяся тем, что сополимер применяют вместе с носителем, который является карбонатом кальция (CaCO), с размером частиц, предпочтительно составляющим от 50 до 1000 нм.
3
24. Композиция по п.23, отличающаяся тем, что носитель CaCO содержит от 1% до 15%, предпочтительно 10%, металлических примесей.
25. Бетон или строительный раствор, отличающийся тем, что содержит сухую композицию по любому из предшествующих пунктов, смешанную с водой.